【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
微多孔膜と、
前記微多孔膜上のコーティングと、
を含む複合膜であって、
前記複合膜の平均透過損失は、３００Ｈｚ〜４０００Ｈｚの周波数範囲において、前記微多孔膜単独の平均透過損失よりも少なくとも１０％大きく、前記複合膜の挿入損失は、３００Ｈｚ〜４０００Ｈｚの前記周波数範囲において、前記微多孔膜の挿入損失よりも小さい、複合膜。
【請求項２】
前記複合膜の平均透過損失は、３００Ｈｚ〜４０００Ｈｚの前記周波数範囲において、前記微多孔膜単独の平均透過損失よりも少なくとも５０％大きい、請求項１に記載の複合膜。
【請求項３】
疎油性コーティングをさらに含む、請求項１に記載の複合膜。
【請求項４】
前記微多孔膜は、延伸ポリテトラフルオロエチレンを含む、請求項１に記載の複合膜。
【請求項５】
前記延伸ポリテトラフルオロエチレンは、０．００１〜２．０ミクロンの平均孔径を有する、請求項１に記載の複合膜。
【請求項６】
前記延伸ポリテトラフルオロエチレンは、５０％を超える有孔率を有する、請求項１に記載の複合膜。
【請求項７】
３００Ｈｚ〜４０００Ｈｚの前記周波数範囲において前記微多孔膜層単独の前記挿入損失の８０％以下の挿入損失を有する、請求項１に記載の複合膜。
【請求項８】
前記コーティングは着色剤を含む、請求項１に記載の複合膜。
【請求項９】
前記着色剤は金属錯体染料を含む、請求項１に記載の複合膜。
【請求項１０】
前記着色剤はクロムを含む、請求項１に記載の複合膜。
【請求項１１】
前記複合膜は黒色である、請求項１に記載の複合膜
【請求項１２】
前記着色剤はカーボンブラックを含まない、請求項１に記載の複合膜。
【請求項１３】
前記複合膜が筐体の開口部に取り付けられるように構成される場合、前記筐体は、前記複合膜が水の浸入を許すことなく３０分間１メートルの水中の浸漬に耐えられる、請求項１に記載の複合膜。
【手続補正２】
【補正対象書類名】明細書
【補正対象項目名】００１０
【補正方法】変更
【補正の内容】
【００１０】
さらに別の実施形態では、通気媒体複合材料が開示される。通気媒体は、微多孔膜層と、微多孔膜層上のコーティングとを有し、コーティングは、クロム含有金属錯体着色剤である。
本発明は、例えば、以下を提供する。
（項目１）
微多孔膜層と、
前記微多孔膜層上のコーティングと、
を含む通気媒体複合材料であって、
前記微多孔膜層及び前記コーティングは、複合材料であり、前記通気媒体複合材料の目付けは、前記コーティングを持たない前記微多孔膜層の目付けよりも少なくとも約０．５％高い、通気媒体複合材料。
（項目２）
前記複合材料は、電子機器筐体に規定された開口部の周囲で前記筐体に結合されるように構成される、項目１及び３〜２６のいずれか一項に記載の複合材料。
（項目３）
３００Ｈｚ〜４０００Ｈｚの周波数範囲において前記コーティングを持たない前記微多孔膜層の平均挿入損失以下の平均挿入損失を有する、項目１〜２及び４〜２６のいずれか一項に記載の複合材料。
（項目４）
疎油性コーティングをさらに含む、項目１〜３及び５〜２６のいずれか一項に記載の複合材料。
（項目５）
前記微多孔膜は、延伸ポリテトラフルオロエチレンを含む、項目１〜４及び６〜２６のいずれか一項に記載の複合材料。
（項目６）
前記延伸ポリテトラフルオロエチレンは、０．００１〜２．０ミクロンの平均孔径を有する、項目１〜５及び７〜２６のいずれか一項に記載の複合材料。
（項目７）
前記延伸ポリテトラフルオロエチレンは、５０％を超える有孔率を有する、項目１〜６及び８〜２６のいずれか一項に記載の複合材料。
（項目８）
前記複合材料は、２５％を超える有孔率を有する、項目１〜７及び９〜２６のいずれか一項に記載の複合材料。
（項目９）
３００Ｈｚ〜４０００Ｈｚの周波数範囲において前記微多孔膜層単独の平均挿入損失の９５％以下の平均挿入損失を有する、項目１〜８及び１０〜２６のいずれか一項に記載の複合材料。
（項目１０）
３００Ｈｚ〜４０００Ｈｚの周波数範囲において前記微多孔膜層単独の平均挿入損失の９０％以下の平均挿入損失を有する、項目１〜９及び１１〜２６のいずれか一項に記載の複合材料。
（項目１１）
３００Ｈｚ〜４０００ＨｚのＨ１周波数範囲において前記微多孔膜層単独の平均挿入損失の８５％以下の平均挿入損失を有する、項目１〜１０及び１２〜２６のいずれか一項に記載の複合材料。
（項目１２）
３００Ｈｚ〜４０００Ｈｚの周波数範囲において前記微多孔膜層単独の平均挿入損失の８０％以下の平均挿入損失を有する、項目１〜１１及び１３〜２６のいずれか一項に記載の複合材料。
（項目１３）
前記コーティングは着色剤を含む、項目１〜１２及び１４〜２６のいずれか一項に記載の複合材料。
（項目１４）
前記着色剤は金属錯体染料を含む、項目１〜１３及び１５〜２６のいずれか一項に記載の複合材料。
（項目１５）
前記着色剤はクロムを含む、項目１〜１４及び１６〜２６のいずれか一項に記載の複合材料。
（項目１６）
前記複合材料は黒色である、項目１〜１５及び１７〜２６のいずれか一項に記載の複合材料。
（項目１７）
前記着色剤はカーボンブラックを含まない、項目１〜１６及び１８〜２６のいずれか一項に記載の複合材料。
（項目１８）
前記コーティングは、透明樹脂、バインダ、及びポリマーの群の１つを含む、項目１〜１７及び１９〜２６のいずれか一項に記載の複合材料。
（項目１９）
前記コーティングは、フルオロケミカルを含む、項目１〜１８及び２０〜２６のいずれか一項に記載の複合材料。
（項目２０）
１０．５フィート／分で移動する０．３ミクロン以上の粒径の場合、９９．０％以上のフィルタリング効率を有する、項目１〜１９及び２１〜２６のいずれか一項に記載の複合材料。
（項目２１）
前記通気媒体複合材料の目付けは、前記コーティングを持たない前記微多孔膜層の目付けよりも少なくとも約１％高い、項目１〜２０及び２２〜２６のいずれか一項に記載の複合材料。
（項目２２）
前記通気媒体複合材料の目付けは、前記コーティングを持たない前記微多孔膜層の目付けよりも少なくとも約３％高い、項目１〜２１及び２３〜２６のいずれか一項に記載の複合材料。
（項目２３）
前記通気媒体複合材料の目付けは、前記コーティングを持たない前記微多孔膜層の目付けよりも少なくとも約５％高い、項目１〜２２及び２４〜２６のいずれか一項に記載の複合材料。
（項目２４）
前記通気媒体複合材料の目付けは、前記コーティングを持たない前記微多孔膜層の目付けよりも少なくとも約１０％高い、項目１〜２３及び２５〜２６のいずれか一項に記載の複合材料。
（項目２５）
前記通気媒体複合材料の目付けは、前記コーティングを持たない前記微多孔膜層の目付けよりも少なくとも約１５％高い、項目１〜２４及び２６のいずれか一項に記載の複合材料。
（項目２６）
前記複合材料が筐体の開口部に取り付けられるように構成される場合、前記筐体は、前記複合材料が水の浸入を許すことなく３０分間１メートルの水中の浸漬に耐えられる、項目１〜２５のいずれか一項に記載の複合材料。
（項目２７）
通気媒体の製造方法であって、
ａ．延伸ＰＴＦＥ膜を準備するステップと、
ｂ．コーティング溶液を作るステップと、
ｃ．前記膜を前記コーティング溶液でコーティングすることによって、前記膜上にコーティングを形成するステップと、
を含み、
前記通気媒体複合材料の目付けは、前記コーティングを持たない前記微多孔膜層の目付けよりも少なくとも約０．５％高く、
前記複合材料は、３００Ｈｚ〜４０００Ｈｚの周波数範囲において前記複合材料を持たない前記微多孔膜層の挿入損失以下の平均挿入損失を有する、方法。
（項目２８）
前記コーティング溶液は、フッ素重合体を含む、項目２７及び２９〜３２のいずれか一項に記載の方法。
（項目２９）
前記コーティングステップは、前記膜の浸漬コーティングを含む、項目２７〜２８及び３０〜３２のいずれか一項に記載の方法。
（項目３０）
ドクターブレード、エアナイフ、又はニップローラを用いて、前記膜から余分のコーティングを除去するステップをさらに含む、項目２７〜２９及び３１〜３２のいずれか一項に記載の方法。
（項目３１）
前記コーティングステップは、スプレーコーティング、カーテンコーティング、グラビアコーティング、及びリックロールコーティングから成る群の１つ以上を含む、項目２７〜３０及び３２のいずれか一項に記載の方法。
（項目３２）
前記コーティングは着色剤を含む、項目２７〜３１のいずれか一項に記載の方法。
（項目３３）
微多孔膜と、
前記微多孔膜上のコーティングと、
を含む複合膜であって、
前記複合膜の平均透過損失は、３００Ｈｚ〜４０００Ｈｚの周波数範囲において、前記微多孔膜単独の平均透過損失よりも少なくとも１０％大きく、前記複合膜の挿入損失は、３００Ｈｚ〜４０００Ｈｚの前記周波数範囲において、前記微多孔膜の挿入損失よりも小さい、複合膜。
（項目３４）
電子機器筐体に規定された開口部の周囲で前記筐体に結合されるように構成された、項目３３及び３５〜５１のいずれか一項に記載の複合膜。
（項目３５）
前記複合膜の平均透過損失は、３００Ｈｚ〜４０００Ｈｚの前記周波数範囲において、前記微多孔膜単独の平均透過損失よりも少なくとも５０％大きい、項目３３〜３４及び３６〜５１のいずれか一項に記載の複合膜。
（項目３６）
疎油性コーティングをさらに含む、項目３３〜３５及び３７〜５１のいずれか一項に記載の複合膜。
（項目３７）
前記微多孔膜は、延伸ポリテトラフルオロエチレンを含む、項目３３〜３６及び３８〜５１のいずれか一項に記載の複合膜。
（項目３８）
前記延伸ポリテトラフルオロエチレンは、０．００１〜２．０ミクロンの平均孔径を有する、項目３３〜３７及び３９〜５１のいずれか一項に記載の複合膜。
（項目３９）
前記延伸ポリテトラフルオロエチレンは、５０％を超える有孔率を有する、項目３３〜３８及び４０〜５１のいずれか一項に記載の複合膜。
（項目４０）
３００Ｈｚ〜４０００Ｈｚの前記周波数範囲において前記微多孔膜層単独の前記挿入損失の８０％以下の挿入損失を有する、項目３３〜３９及び４１〜５１のいずれか一項に記載の複合膜。
（項目４１）
前記コーティングは着色剤を含む、項目３３〜４０及び４２〜５１のいずれか一項に記載の複合膜。
（項目４２）
前記着色剤は金属錯体染料を含む、項目３３〜４１及び４３〜５１のいずれか一項に記載の複合膜。
（項目４３）
前記着色剤はクロムを含む、項目３３〜４２及び４４〜５１のいずれか一項に記載の複合膜。
（項目４４）
前記複合膜は黒色である、項目３３〜４３及び４５〜５１のいずれか一項に記載の複合膜
（項目４５）
前記着色剤はカーボンブラックを含まない、項目３３〜４４及び４６〜５１のいずれか一項に記載の複合膜。
（項目４６）
前記コーティングは、透明樹脂、バインダ、及びポリマーの群の１つを含む、項目３３〜４５及び４７〜５１のいずれか一項に記載の複合膜。
（項目４７）
前記コーティングは、フルオロケミカルを含む、項目３３〜４６及び４８〜５１のいずれか一項に記載の複合膜。
（項目４８）
１０．５フィート／分で移動する０．３ミクロン以上の粒径の場合、９９．０％以上のフィルタリング効率を有する、項目３３〜４７及び４９〜５１のいずれか一項に記載の複合膜。
（項目４９）
前記複合膜の目付けは、前記コーティングを持たない前記微多孔膜層の目付けよりも少なくとも約３％高い、項目３３〜４８及び５０〜５１のいずれか一項に記載の複合膜。
（項目５０）
前記複合膜の目付けは、前記コーティングを持たない前記微多孔膜層の目付けよりも少なくとも約５％高い、項目３３〜４９及び５１のいずれか一項に記載の複合膜。
（項目５１）
前記複合膜が筐体の開口部に取り付けられるように構成される場合、前記筐体は、前記複合膜が水の浸入を許すことなく３０分間１メートルの水中の浸漬に耐えられる、項目３３〜５０のいずれか一項に記載の複合膜。
（項目５２）
ａ．微多孔膜層と、
ｂ．前記微多孔膜層上のコーティングであって、クロム含有金属錯体着色剤を含む前記コーティングと、
を含む、通気媒体複合材料。
（項目５３）
電子機器筐体に規定された開口部の周囲で前記筐体に結合されるように構成された、項目５２及び５４〜６４のいずれか一項に記載の複合材料。
（項目５４）
３００Ｈｚ〜４０００Ｈｚの周波数範囲において前記コーティングを持たない前記微多孔膜層の平均挿入損失以下の平均挿入損失を有する、項目５２〜５３及び５５〜６４のいずれか一項に記載の複合材料。
（項目５５）
疎油性コーティングをさらに含む、項目５２〜５４及び５６〜６４のいずれか一項に記載の複合材料。
（項目５６）
前記微多孔膜は、延伸ポリテトラフルオロエチレンを含む、項目５２〜５５及び５７〜６４のいずれか一項に記載の複合材料。
（項目５７）
前記延伸ポリテトラフルオロエチレンは、０．００１〜２．０ミクロンの平均孔径を有する、項目５２〜５６及び５８〜６４のいずれか一項に記載の複合材料。
（項目５８）
前記延伸ポリテトラフルオロエチレンは、５０％を超える有孔率を有する、項目５２〜５７及び５９〜６４のいずれか一項に記載の複合材料。
（項目５９）
３００Ｈｚ〜４０００Ｈｚの周波数範囲において前記微多孔膜層単独の挿入損失の８０％以下の挿入損失を有する、項目５２〜５８及び６０〜６４のいずれか一項に記載の複合材料。
（項目６０）
前記複合材料は黒色である、項目５２〜５９及び６１〜６４のいずれか一項に記載の複合材料。
（項目６１）
１０．５フィート／分で移動する０．３ミクロン以上の粒径の場合、９９．０％以上のフィルタリング効率を有する、項目５２〜６０及び６２〜６４のいずれか一項に記載の複合材料。
（項目６２）
前記通気媒体複合材料の目付けは、前記コーティングを持たない前記微多孔膜層の目付けよりも少なくとも約５％高い、項目５２〜６１及び６３〜６４のいずれか一項に記載の複合材料。
（項目６３）
前記通気媒体複合材料の目付けは、前記コーティングを持たない前記微多孔膜層の目付けよりも少なくとも約１０％高い、項目５２〜６２及び６４のいずれか一項に記載の複合材料。
（項目６４）
前記複合材料が筐体の開口部に取り付けられるように構成される場合に、前記筐体は、前記複合材料が水の浸入を許すことなく３０分間１メートルの水中の浸漬に耐えられる、項目５２〜６３のいずれか一項に記載の複合材料。